(57)【要約】  湿ったときに粘着作業表面での引き離し特性を有する編みキャスティング手袋。その手袋は、ベース物質と低溶解点を有する水溶性物質、またはベース物質と水膨潤性物質を含む。編みキャスティング手袋は、標準的試験手袋の上に装着される。【特許請求の範囲】
【請求項１】
編み糸を含むキャスティング手袋であって、前記編み糸がベース物質および水溶性物質である、前記手袋。
【請求項２】
請求項１記載の手袋であって、水溶性物質が低溶解点ポリマーである、前記手袋。
【請求項３】
請求項２記載の手袋であって、低溶解点ポリマーが少なくとも55°Fの溶解点である、前記手袋。
【請求項４】
請求項１記載の手袋であって、水溶性物質がポリビニルアルコール (PVA)である、前記手袋。
【請求項５】
請求項１記載の手袋であって、水溶性物質が水溶性ナイロンである、前記手袋。
【請求項６】
請求項１記載の手袋であって、ベース物質がセルロースベースの繊維である、前記手袋。
【請求項７】
請求項６記載の手袋であって、セルロースベースの繊維がコットンである、前記手袋。
【請求項８】
請求項１記載の手袋であって、ベース物質がポリエステルとコットンの組合せである、前記手袋。
【請求項９】
請求項１記載の手袋であって、ベース物質がナイロンである、前記手袋。
【請求項１０】
請求項１記載の手袋であって、水溶性物質がIsolyserである、前記手袋。
【請求項１１】
編み糸を含むキャスティング手袋であって、前記編み糸がベース物質および水膨潤性物質である、前記手袋。
【請求項１２】
多数の糸のブレンドを含むキャスティング手袋であって、多数の糸の一つが溶解点を有する、前記手袋。
【請求項１３】
請求項１２記載の手袋であって、溶解点を有する多数の糸の一つがポリビニルアルコール、ナイロン、Isolyser、およびそれらの組合せから選択される、前記手袋。
【請求項１４】
請求項１２記載の手袋であって、キャスティング手袋が共に編まれた多数の糸のブレンドである、前記手袋。
【請求項１５】
以下の工程を含む、粘着性の作業表面に滑り性を与える方法：
編み糸の手袋を装着する工程；
手袋を湿らす工程；および
粘着性の作業表面上で湿った手袋を適用する工程。
【請求項１６】
以下の工程を含む、粘着性の作業表面に滑り性を与える方法：
編み糸の手袋を装着する工程；
手袋をぬらす工程；および
粘着性の作業表面上で湿った手袋の糸を溶解する工程。
【発明の詳細な説明】
【発明の詳細な説明】
【０００１】
関連出願
本出願は、Gerberらによる、米国仮出願No. 60/332,157であって, 発明の名称“編みキャスティング手袋”出願日2001年11月21日、および米国特許出願 No. 10/152,293, 2002年5月21日出願、発明の名称“編みキャスティング手袋”の優先権を主張し、その全体を本明細書に参照として援用する。
発明の分野
本発明は、モールディング（molding）またはモデリング（modeling）で使用される編みキャスティング手袋であって、よく滑り、くっつかない手袋が使用者に有益である場合の手袋に関する。より特定的には、本発明は、医者および技術者によって骨折した肢部の固定で使用するキャスティング手袋として使用される手袋に関する。
発明の背景
典型的に骨折した肢部の固定に医者が使用するキャスト（ギブス包帯）は、 バンデージの織物または整形外科キャスティングテープとして使用される石膏、ポリエステル、または繊維ガラス製のバンデージである。そのキャストは、骨折した肢部に手で適用されなくてはならず、一般的に肢部をキャストで覆う前にバンデージを水または他の硬化剤に浸ける必要がある。バンデージが肢部に固定されるにつれ、硬化または乾燥プロセスが進行し、バンデージ物質がべとべとになる。キャストが完全に終わる前にキャストが医者の手に付着し始める。
【０００２】
医者の手にテープまたはバンデージ物質が付着するのを防ぐ為に、キャストが終わるまで硬化テープまたはバンデージ物質上で手袋が滑るように医者の手または手袋に潤滑剤が施される。手袋へ潤滑剤を施す方法としては、手袋にドライコーティングを施し、水に触れた時に潤滑性になるものが含まれる。染み込まされた潤滑性物質を有する手袋もまた使用される。手袋は典型的には、潤滑性ポリビニルアルコール（PVA）にて外側がコーティングされたラテックスである。ポリビニルアルコールは、例えばラムサンガム（rhamsan gum）で増粘されている。外側コーティングは、潤滑剤溶液に手袋を浸け、潤滑剤を乾燥することにより手袋に施される。それらのタイプの手袋の短所は、それらは生産の再現性が得られにくいということであろう。その手袋は硬く、クラックが生じ、小片の剥がれ落ちが起こりうる。また、手袋を着用している時にペンやはさみのような小さなものを操作する必要がある使用者には、僅かのマニュアルコントロール性が残されるのみである。
【０００３】
手袋に潤滑性を施す他の方法は、キャストを覆った後でキャストの成型前に、水、ミネラルオイル、ソルビトールおよびシリコンからなるキャスティングクリームを手袋に適用するものを含む。しかし、オイルを含む潤滑剤を硬化組成物に含ませることは、キャストの固定に要する時間が長くなる結果となるであろう。
【０００４】
潤滑剤の量と位置をコントロールするための他の方法は、塗布具として多穴性で柔軟なもので手袋上に柔軟剤を塗る方法が含まれる。潤滑剤を含んだ多穴性の物は、必要に応じて粘着性物質と接触する手袋または他の表面に潤滑剤を施すのに使用することができる。潤滑化された物質または手袋の一方または両方は、手袋に潤滑剤を塗る前に水で濡らされるか水に浸けられる。その物質は、コットンを含む編まれたまたは織られた織物またはファブリックである。潤滑剤の塗布具としてその物質を使用する短所は、手袋への複数回の潤滑剤の施用がキャスティングをする間に必要とされ、潤滑層を有する手袋と比較して更なる工程が潤滑剤を施用するのに必要とされる。複数回の施用および更なる工程は、キャスティング手順を完了するのに要求される時間が増加するので望ましくない。
【０００５】
従って、キャスティングプロセスの施用時間または硬化時間が増加しない、キャスティング物質の粘着表面上での引き離し効果を有する手袋が必要とされている。ペンおよびはさみのような小さなものの触知操作を可能にするキャスティング手袋も必要とされている。                                                                                    
【０００６】
発明の概要 
本発明は、骨折した肢部をキャストで固定するのに使用する編手袋、またはセラミック成型のような付着性の成型またはモデリング操作で使用する手袋、または潤滑性で付着性でない手袋が有益である場合に使用される手袋である。湿ったときに、手袋は付着性物質上で引き離し効果を有する。本発明の本手袋は、堅さ、クラック、および粒子の脱離をなくし、使用中の手袋の寿命を増加させる。手袋は、所望により 試験タイプ手袋の上に装着するようにデザインされ、水可溶性、水膨潤性ポリマーまたは繊維で作られている。 手袋は湿ったとき、膨潤、ソフト化、または少なくとも部分的に溶解し、滑りやすい表面となる。本発明の編手袋は、例えばポリビニルアルコール ("PVA")、 Co-ナイロン、または低溶解点ポリマー、またはそれらのブレンドで作られる。
発明の詳細な説明
本発明は、様々な編み物質の手袋であって、粘着作業表面上で引き離し効果を有する手袋を提供する。それらの手袋は、下の表１にさらに示した物質で調製された手袋を含む。
【０００７】
【表１】
2005510633.tif 000002
【０００８】
表１中、略語 "dn"は、相当する繊維のデニールを示す。コットン-PVA 30 は、サイズ糸、即ちサイズ３０を示し、同様にコットン-PVA 40は、サイズ４０糸を示す。 PVA 30/1は、サイズ３０シングルより糸を示す。同様な様式で、 PVA 40/1は、サイズ４０シングルより糸を示す。コットン-PVA 30 およびコットン-PVA 40物質は、日本の大阪にあるItochu から入手できる。 イソリサー（Isolyser） 物質は、ジョージア州のOrex Technologies of Norcross から入手できる。 PVA #1, PVA #12 および Co-ナイロン物質は、フロリダ州パールベイのFiber Science, Inc. から入手できる。
【０００９】
PVA #1 および PVA #12 物質の溶解点は、糸の長さを測定し、そして糸の一端に５から１０グラムのワッシャーを結ぶことにより、製造者により測定される。それからその糸およびワッシャーは、ワッシャーが水の容器の底に付かないように水の容器に沈められる。それからそのワッシャーは、糸が切れてワッシャーが容器の底に落ちるまでゆっくりと加熱される。溶解点は、糸が切れてワッシャーが容器の底に落ちた温度で記録される。
【００１０】
ベース物質とは、その物質の糸巻きがＰＶＡ物質の糸巻きとともに編まれるようにＰＶＡ物質とブレンドされた物質をいう。物質を組み合わせる他の方法は、 上巻き（upwinding）として知られているものである。上巻きの間、異なった物質のストランドが一つ以上の物質の一つの糸を作るために共に巻かれる。
【００１１】
試験手袋は、二つの異なった編み機の一つで編まれる。一つの機械は、15-ゲージ編み機で、他は13-ゲージ83針機であった。１２のタイプの手袋をサンプルキャスティング手順で使用するために調製した。それらの手袋は、サンプルＡ−Ｌとした。表２にそれぞれのサンプル手袋Ａ−Ｌのテスト物質をまとめている。
【００１２】
【表２】
2005510633.tif 000003
【００１３】
上の表２中のデータは、特定の手袋が、表中の手袋の位置によって示された物質のブレンドであることを意味する。例えば、手袋Ｊは、共に編まれた２つの糸巻きからで、ナイロンおよびコットン-PVA30のブレンドである。
【００１４】
手袋は、装着容易性、装着性／装着の心地よさおよびキャスト耐久性特性を主観的に解析された。手袋は、試験では標準的な試験手袋の上に装着された。パウダーフリーニトリルおよびポリビニルクロライド試験手袋を、代表的試験手袋として使用した。この解析の結果を表３にまとめた。
【００１５】
【表３】
2005510633.tif 000004
【００１６】
手袋が湿ったときに、その手袋物質は様々な特性を与えた。表４は、評価した様々な物質での手袋に付与された特別の特性をまとめたものである。
【００１７】
【表４】
2005510633.tif 000005
【００１８】
それぞれの手袋の性能を調べるために、模擬的キャスティング手順で手袋を使用した。模擬的キャスティング手順は、以下の工程から成った：
1.  キャスティング手袋を装着する前に試験手袋を選択的に装着する工程
2.  キャスティング手袋を装着する工程
3.  手袋をした手とキャスティング物質の円筒を室温の水に浸ける工程
4.  少なくとも１２インチのキャストを形成するように心棒の周りをキャスティング物質で覆う工程
5.  後方および前方へのストローク動を３０回することによりキャストの端をスムースにする工程
6. ３−５の工程をキャスティングテープの筒を加えて繰り返す
完了
キャスティング手順は、マサチューセッツのDePuy Orthopedics of Raynham のDelta-Cast ポリエステルテープを使用して行った。その手順のゴールは、1つのペアの編みキャスティング手袋を使用した2つの筒のキャスティングテープをキャストすることであった。それぞれの手袋のキャスティング手順を、表５にまとめた。
【００１９】
【表５】
2005510633.tif 000006
【００２０】
記載した分析と結果に基づけば、ベストの性能を有する手袋は、部分的に溶解性で、しかしキャスティングの間完全さを維持している手袋であった。もし手袋が完全に溶解性のものとは対象的に部分的に溶解性であれば、キャスティング工程はそれほど煩雑にはならなかった。手袋サンプル"I" は、ベストな総合的な性能を示した。手袋Ｉは、キャスティング工程中十分な滑り性を示し、しかもペンやはさみのような他の物体をつかみあおして操作するのに必要とされる程度の摩擦と保持していた。その手袋は、それらが幾つかのテープのキャスティングに耐えるという、耐久性の向上という利点を有していた。
【００２１】
本明細書で述べた態様の様々な変更および修正は、当業者には明白であることは理解されるべきであろう。そのような変更および修正は、本発明の精神および範囲から離れることなく、そして付随の利点を失うことなく、行うことができる。それ故、そのような変更および修正は、添付の特許請求の範囲によりカバーされることが意図されている。
【国際調査報告】
2005510633.tif 000007